En option, dans l’un quelconque des procédés de la présente invention, le procédé peut inclure l’étape d’introduction d’au moins une substance qui est ou qui contient au moins un élément du Groupe IA ou du Groupe IIA (ou ion de celui-ci) du tableau périodique. De préférence, la substance contient au moins un métal alcalin ou métal alcalino-terreux. En tant qu’exemples, on peut citer le lithium, le sodium, le potassium, le rubidium, le césium, le francium, le calcium, le baryum, le strontium ou le radium, ou des combinaisons de ceux-ci. De quelconques mélanges d’un ou de plusieurs de ces composants peuvent être présents dans la substance. La substance peut être un solide, une solution, une dispersion, un gaz ou de quelconques combinaisons de ceux-ci. Plus d’une substance ayant le même métal de Groupe IA ou de groupe IIA ou un métal différent de ces groupes peuvent être utilisées. Si de multiples substances sont utilisées, les substances peuvent être ajoutées ensemble, séparément, séquentiellement ou dans des emplacements de réaction différents. Aux fins de la présente invention, la substance peut être le métal (ou ion de métal) lui-même, un composé contenant un ou plusieurs de ces éléments, y compris un sel contenant un ou plusieurs de ces éléments et similaire. De préférence, la substance est apte à introduire un métal ou ion métallique dans la réaction qui est en cours pour former le produit noir de carbone. Aux fins de la présente invention, de préférence, la substance est introduite avant le refroidissement rapide complet comme décrit plus haut. Par exemple, la substance peut être ajoutée à un quelconque point avant le refroidissement rapide complet, y compris avant l’introduction d’une ou des deux matières premières produisant le noir de carbone ; pendant l’introduction de l’une quelconque ou des deux matières premières produisant le noir de carbone ; après l’introduction de l’une ou de l’ensemble des matières premières produisant le noir de carbone ou après l’introduction de l’ensemble des matières premières mais avant le refroidissement rapide complet. Plus d’un point d’introduction de la substance peut être utilisé. La quantité de la substance contenant le métal de Groupe IA ou de groupe IIA peut être une quelconque quantité tant qu’un produit noir de carbone peut être formé. Par exemple, la quantité de la substance peut être ajoutée dans une quantité telle que 200 ppm ou plus de l’élément du groupe IA ou du Groupe IIA sont présentes dans le produit noir de carbone finalement formé. D’autres quantités incluent d’environ 200 ppm à environ 5000 ppm ou plus ou d’autres plages peuvent être d’environ 300 ppm à environ 1000 ppm, ou d’environ 500 ppm à environ 1000 ppm de l’élément du Groupe IA ou du Groupe IIA présent dans le produit noir de carbone qui est formé. Ces niveaux peuvent être en rapport avec la concentration d’ions métalliques. Comme énoncé, ces quantités de l’élément du Groupe IA ou du groupe IIA présents dans le produit noir de carbone qui est formé peuvent être en rapport avec un élément ou plus d’un élément du Groupe IA ou du Groupe IIA et seraient par conséquent une quantité combinée des éléments du Groupe IA ou du Groupe IIA présents dans le produit noir de carbone qui est formé. La substance peut être ajoutée de n’importe quelle manière y compris par de quelconques moyens classiques. En d’autres termes, la substance peut être ajoutée de la même manière qu’une matière première produisant du noir de carbone est introduite. La substance peut être ajoutée sous forme d’un gaz, d’un liquide ou d’un solide, ou d’une quelconque combinaison de ceux-ci. La substance peut être ajoutée en un point ou plusieurs points et peut être ajoutée sous forme d’un seul courant ou d’une pluralité de courants. La substance peut être mélangée avec la matière première, le combustible et/ou le comburant avant ou pendant leur introduction.